【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
水中のポリアミドカチオン性分散物を作製する方法であって、
ａ）数平均分子量５００〜５０，０００ｇ／モルを有するポリアミドプレポリマーであって、少なくとも１つの末端第一級または第二級アミン基と、前記プレポリマー１グラム当たり少なくとも０．１ミリ当量の、塩形成した第三級アミンおよび四級化された第三級アミン基（複数可）から選択されるカチオン性分散基とを有するポリアミドプレポリマーを提供するステップと、
ｂ）前記カチオン性分散基を使用して、前記ポリアミドプレポリマーを水に分散させるステップと、
ｃ）第一級および第二級アミン末端基から選択される全アミン１当量当たり少なくとも０．１当量のＣＯ２ならびに水を利用して、前記分散させるステップの間に前記ポリアミドプレポリマーを可塑化するステップと
を含む、方法。
【請求項２】
水中の前記アミン末端ポリアミド分散物を、ポリイソシアネートで、１００，０００ｇ／モルを超える数平均分子量に鎖延長するステップをさらに含む、請求項１に記載の方法。
【請求項３】
前記数平均分子量は、３００，０００ｇ／モルを超える、請求項２に記載の方法。
【請求項４】
前記数平均分子量は、５００，０００ｇ／モルを超える、請求項２または３に記載の方法。
【請求項５】
前記ポリアミドプレポリマーが、複数のアミド結合を含み、前記ポリアミド結合の少なくとも５０モル％が第三級アミド結合である、請求項１から４のいずれかに記載の方法。
【請求項６】
前記アミン末端ポリアミドに共重合した、５〜５０重量％のＣ２〜Ｃ４ポリエーテルセグメントを含む、請求項１から５のいずれかに記載の方法。
【請求項７】
前記アミン末端ポリアミドプレポリマーが水に分散される前に、前記ＣＯ２が前記ポリアミドプレポリマーに加えられる、請求項１から６のいずれかに記載の方法。
【請求項８】
前記ＣＯ２が、前記ポリアミドプレポリマーが分散している水相に加えられる、請求項１から６のいずれかに記載の方法。
【請求項９】
数平均分子量５００〜５０，０００ｇ／モルのアミン末端プレポリマーを水溶液に分散させるための方法であって、
ａ）塩形成した第三級アミンおよび四級化された第三級アミンから選択される、少なくとも０．１ミリ当量／グラムのカチオン性分散基を有する、第一級または第二級アミン末端プレポリマーを提供するステップと、
ｂ）前記アミン末端プレポリマー上のアミン末端基１当量当たり少なくとも０．１当量のＣＯ２の助けにより、前記アミン末端プレポリマーを水に分散させるステップであって、存在する前記ＣＯ２および水が、前記プレポリマー相の粘度を低減させることによって、前記ＣＯ２がない場合と比べて、より小さな直径の、コロイド状により安定な前記プレポリマーの分散物をより簡単に形成するステップと
を含む、方法。
【請求項１０】
前記アミン末端基と縮合して化学結合を形成することができる多官能性反応物で、水中の前記アミン末端ポリアミド分散物を鎖延長して、生成したポリマーの数平均分子量を、１００，００ｇ／モルを超えるように増加させるステップをさらに含む、請求項９に記載の方法。
【請求項１１】
前記数平均分子量は、３００，０００ｇ／モルを超える、請求項１０に記載の方法。
【請求項１２】
前記数平均分子量は、５００，０００ｇ／モルを超える、請求項１０または１１に記載の方法。
【請求項１３】
前記多官能性反応物がポリイソシアネートである、請求項１０から１２のいずれかに記載の方法。
【請求項１４】
体積平均粒子径４００ナノメートル未満のプレポリマー分散物が形成されるように、十分なカチオン性分散基および十分なＣＯ２が使用される、請求項９から１３のいずれかに記載の方法。
【請求項１５】
前記体積平均粒子径が３００ナノメートル未満である、請求項１４に記載の方法。
【請求項１６】
前記アミン末端プレポリマーが、前記プレポリマーと共重合した、５〜５０重量％のＣ２〜Ｃ４ポリエーテルセグメントも含む、請求項９から１５のいずれかに記載の方法。
【請求項１７】
前記アミン末端基の少なくとも５０モル％が第二級アミン末端基である、請求項１０から１５のいずれかに記載の方法。
【請求項１８】
前記アミン末端基の少なくとも７０、８０または９０モル％が第二級アミン末端基である、請求項１７に記載の方法。
【請求項１９】
前記分散させるステップにおいて、アミン末端基１当量当たり少なくとも１当量のＣＯ２基が存在する、請求項９から１８のいずれかに記載の方法。
【請求項２０】
前記分散させるステップにおいて、アミン末端基１当量当たり１．５当量のＣＯ２基が存在する、請求項９から１９のいずれかに記載の方法。
【請求項２１】
前記分散させるステップにおいて、アミン末端基１当量当たり少なくとも２．０当量のＣＯ２基が存在する、請求項９から２０のいずれかに記載の方法。
【請求項２２】
前記アミン末端プレポリマーが、隣接する繰り返し単位にアミド結合で結合している、少なくとも２０重量％の繰り返し単位を含む、請求項９から２１のいずれかに記載の方法。
【請求項２３】
前記アミン末端プレポリマーが、隣接する繰り返し単位にアミド結合で結合している、少なくとも４０重量％の繰り返し単位を含む、請求項９から２２のいずれかに記載の方法。
【請求項２４】
前記アミン末端プレポリマーが、隣接する繰り返し単位にアミド結合で結合している、少なくとも６０重量％の繰り返し単位を含む、請求項９から２３のいずれかに記載の方法。
【請求項２５】
前記繰り返し単位を連結している前記アミド結合の少なくとも４０モル％が、第二級アミンとカルボン酸との反応に由来する第三級アミド結合である、請求項２２から２４のいずれかに記載の方法。
【請求項２６】
前記繰り返し単位を連結している前記アミド結合の少なくとも６０モル％が、第二級アミンとカルボン酸との反応に由来する第三級アミド結合である、請求項２２から２５のいずれかに記載の方法。
【請求項２７】
前記繰り返し単位を連結している前記アミド結合の７５モル％が、第二級アミンとカルボン酸との反応に由来する第三級アミド結合である、請求項２２から２６のいずれかに記載の方法。
【請求項２８】
請求項１から２７のいずれかに記載の方法の反応生成物。
【請求項２９】
前記反応生成物が架橋剤または融合剤をさらに含む、請求項２８に記載の反応生成物。
【請求項３０】
インク、コーティング、または接着剤において使用される、請求項２８または２９に記載の反応生成物。
【手続補正２】
【補正対象書類名】明細書
【補正対象項目名】０１０２
【補正方法】変更
【補正の内容】
【０１０２】
特定の代表的な実施形態および詳細を本発明を例示する目的のために示してきたが、本発明の範囲から逸脱することなくこの中に様々な変更および修正を加えることができることは当業者には明らかである。
本発明の実施形態において、例えば以下の項目が提供される。
（項目１）
水中のポリアミドカチオン性分散物を作製する方法であって、
ａ）数平均分子量約５００〜約５０，０００ｇ／モルを有するポリアミドプレポリマーであって、少なくとも１つの末端第一級または第二級アミン基と、前記プレポリマー１グラム当たり少なくとも０．１ミリ当量の、塩形成した第三級アミンおよび四級化された第三級アミン基（複数可）から選択されるカチオン性分散基とを有するポリアミドプレポリマーを提供するステップと、
ｂ）前記カチオン性分散基を使用して、前記ポリアミドプレポリマーを水に分散させるステップと、
ｃ）第一級および第二級アミン末端基から選択される全アミン１当量当たり少なくとも０．１当量のＣＯ２ならびに水を利用して、前記分散させるステップの間に前記ポリアミドプレポリマーを可塑化するステップと
を含む、方法。
（項目２）
水中の前記アミン末端ポリアミド分散物を、ポリイソシアネートで、１００，０００ｇ／モルを超える、より望ましくは３００，０００ｇ／モルを超える、好ましくは５００，０００ｇ／モルを超える数平均分子量に鎖延長するステップをさらに含む、項目１に記載の方法。
（項目３）
前記ポリアミドプレポリマーが、複数のアミド結合を含み、前記ポリアミド結合の少なくとも５０モル％が第三級アミド結合である（すなわち、カルボン酸基と反応した第二級アミン基から作製されている）、項目１または２に記載の方法。
（項目４）
前記アミン末端ポリアミドに共重合した、約５〜約５０重量％のＣ２〜Ｃ４ポリエーテルセグメントを含む、前記項目のいずれかに記載の方法。
（項目５）
前記アミン末端ポリアミドプレポリマーが水に分散される前に、前記ＣＯ２が前記ポリアミドプレポリマーに加えられる、前記項目のいずれかに記載の方法。
（項目６）
前記ＣＯ２が、前記ポリアミドプレポリマーが分散している水相に加えられる、項目１から４のいずれかに記載の方法。
（項目７）
数平均分子量約５００〜約５０，０００ｇ／モルのアミン末端プレポリマーを水溶液に分散させるための方法であって、
ａ）塩形成した第三級アミンおよび四級化された第三級アミンから選択される、少なくとも０．１ミリ当量／グラムのカチオン性分散基を有する、第一級または第二級アミン末端プレポリマーを提供するステップと、
ｂ）前記アミン末端プレポリマー上のアミン末端基１当量当たり少なくとも０．１当量のＣＯ２の助けにより、前記アミン末端プレポリマーを水に分散させるステップであって、存在する前記ＣＯ２および水が、前記プレポリマー相の粘度を低減させることによって、前記ＣＯ２がない場合と比べて、より小さな直径の、コロイド状により安定な前記プレポリマーの分散物をより簡単に形成するステップと
を含む、方法。
（項目８）
前記アミン末端基と縮合して化学結合を形成することができる多官能性反応物で、水中の前記アミン末端ポリアミド分散物を鎖延長して、生成したポリマーの数平均分子量を、１００，００ｇ／モルを超えるように、より望ましくは３００，０００ｇ／モルを超えるように、好ましくは５００，０００ｇ／モルを超えるように増加させるステップをさらに含む、項目７に記載の方法。
（項目９）
前記多官能性反応物がポリイソシアネートである、項目８に記載の方法。
（項目１０）
体積平均粒子径４００ナノメートル未満のプレポリマー分散物が形成されるように、十分なカチオン性分散基および十分なＣＯ２が使用される、項目７、８、または９に記載の方法。
（項目１１）
前記体積平均粒子径が３００ナノメートル未満である、項目１０に記載の方法。
（項目１２）
前記アミン末端プレポリマーが、前記プレポリマーと共重合した、約５〜約５０重量％のＣ２〜Ｃ４ポリエーテルセグメントも含む、項目７から１１のいずれかに記載の方法。
（項目１３）
前記アミン末端基の少なくとも５０モル％が第二級アミン末端基である、項目８から１１のいずれかに記載の方法。
（項目１４）
前記アミン末端基の少なくとも７０、８０または９０モル％が第二級アミン末端基である、項目１３に記載の方法。
（項目１５）
前記分散させるステップにおいて、アミン末端基１当量当たり少なくとも１当量のＣＯ２基が存在する、より望ましくはアミン末端基１当量当たり１．５当量のＣＯ２が存在する、好ましくはアミン末端基１当量当たり少なくとも２．０当量のＣＯ２が存在する、項目７から１４のいずれかに記載の方法。
（項目１６）
前記アミン末端プレポリマーが、隣接する繰り返し単位にアミド結合で結合している、少なくとも２０重量％、より望ましくは少なくとも４０重量％、好ましくは少なくとも６０重量％の繰り返し単位を含む、項目７から１５のいずれかに記載の方法。
（項目１７）
前記繰り返し単位を連結している前記アミド結合の少なくとも４０モル％、より望ましくは少なくとも６０モル％、好ましくは７５モル％が、第二級アミンとカルボン酸との反応に由来する第三級アミド結合である、項目１６に記載の方法。
（項目１８）
前記方法項目のいずれかの反応生成物。
（項目１９）
前記反応生成物が架橋剤または融合剤をさらに含む、項目１８に記載の反応生成物。
（項目２０）
インク、コーティング、または接着剤において使用される、項目１８または１９に記載の反応生成物。